(57)【要約】【課題】連続相に分散相が小さな粒径で分散している組成物を高い生産性で製造する方法を提供する。【解決手段】連続相液体および分散相流体を、５０ｍ３／ｍ２ｈ以上の膜透過速度において同時に、平均孔径が５μｍ以上の多孔質膜に透過させる透過工程を含む、連続相中に２０体積％超の分散相が分散した組成物の製造方法。【選択図】図１
2014133207.tif 000002
【特許請求の範囲】
【請求項１】
連続相液体および分散相流体を、５０ｍ３／ｍ２ｈ以上の膜透過速度において同時に、平均孔径が５μｍ以上の多孔質膜に透過させる透過工程を含む、連続相中に２０体積％超の分散相が分散した組成物の製造方法。
【請求項２】
前記組成物における分散相の平均粒子径が、多孔質膜の平均孔径より小さい、請求項１に記載の製造方法。
【請求項３】
前記組成物における分散相の、式（１）で定義されるスパンが０．４〜０．６である、
スパン＝（ｄ９０−ｄ１０）／ｄ５０    ・・・（１）
ｄ１０：分散相粒子の積算分布１０％における粒子径
ｄ９０：分散相粒子の積算分布９０％における粒子径
ｄ５０：分散相粒子の積算分布５０％における粒子径
請求項１または２に記載の製造方法。
【請求項４】
前記透過工程を１回のみ実施する、請求項１〜３のいずれかに記載の製造方法。
【請求項５】
前記膜透過速度が６０〜２０００ｍ３／ｍ２ｈである、請求項１〜４のいずれかに記載の製造方法。
【請求項６】
円周面の一部または全部が多孔質膜で構成され、両端の断面に連続相中に分散相が微分散した組成物の排出口を有する円筒体、
前記円筒体の円周面の外側に設けられた、連続相液体および分散相流体を貯留するための貯留部、ならびに
前記貯留部から連続相液体および分散相流体を、円筒体内に同時に供給する供給手段、
を具備する製造装置を用いて、前記透過工程を実施する、請求項１〜５のいずれかに記載の製造方法。
【請求項７】
多孔質膜部分の軸方向の長さを有効膜長さＬとし、前記排出口の内径をｄとするとき、Ｌ／ｄと前記膜透過速度Ｆが以下の関係を満たす、
５０ｍ３／ｍ２ｈ≦Ｆ≦２００ｍ３／ｍ２ｈのとき、２≦Ｌ／ｄ≦４５
２００ｍ３／ｍ２ｈ＜Ｆ≦４００ｍ３／ｍ２ｈのとき、２≦Ｌ／ｄ≦２３
４００ｍ３／ｍ２ｈ＜Ｆ≦８００ｍ３／ｍ２ｈのとき、１≦Ｌ／ｄ≦１２
８００ｍ３／ｍ２ｈ＜Ｆ≦１６００ｍ３／ｍ２ｈのとき、１≦Ｌ／ｄ≦６
１６００ｍ３／ｍ２ｈ＜Ｆ≦２０００ｍ３／ｍ２ｈのとき、１≦Ｌ／ｄ≦４．４
請求項６に記載の製造方法。
【請求項８】
連続相に界面活性剤として陰イオン性界面活性剤を０．１〜５質量％含む請求項７に記載の製造方法。
【請求項９】
連続相中に分散相が微分散した組成物であって、
分散相の濃度が、組成物全体の２０体積％を超え９５体積％以下であり、
式（１）で定義されるスパンが０．４〜０．６である、
スパン＝（ｄ９０−ｄ１０）／ｄ５０    ・・・（１）
ｄ１０：分散相粒子の積算分布１０％における粒子径
ｄ９０：分散相粒子の積算分布９０％における粒子径
ｄ５０：分散相粒子の積算分布５０％における粒子径
前記組成物。
【請求項１０】
円周面の一部または全部が多孔質膜で構成される円筒体であって、両端の断面に連続相中に分散相が微分散した組成物の排出口を有する円筒体、
前記円筒体の円周面の外側に設けられた、連続相液体および分散相流体を貯留するための貯留部、ならびに
前記貯留部から連続相液体および分散相流体を、円筒体内に同時に供給する供給手段、
を具備する、前記組成物の製造装置。
【請求項１１】
前記円筒体における、多孔質膜部分の軸方向の長さを有効膜長さＬとし、前記排出口の内径をｄとするとき、
Ｌ／ｄと、前記供給手段の膜透過速度能力Ｖとが、以下の組合せから選択される、
５０ｍ３／ｍ２ｈ≦Ｖ≦２００ｍ３／ｍ２ｈのとき、２≦Ｌ／ｄ≦４５
２００ｍ３／ｍ２ｈ＜Ｖ≦４００ｍ３／ｍ２ｈのとき、２≦Ｌ／ｄ≦２３
４００ｍ３／ｍ２ｈ＜Ｖ≦８００ｍ３／ｍ２ｈのとき、１≦Ｌ／ｄ≦１２
８００ｍ３／ｍ２ｈ＜Ｖ≦１６００ｍ３／ｍ２ｈのとき、１≦Ｌ／ｄ≦６
１６００ｍ３／ｍ２ｈ＜Ｖ≦２０００ｍ３／ｍ２ｈのとき、１≦Ｌ／ｄ≦４．４
請求項１０に記載の製造装置。
【発明の詳細な説明】
【技術分野】
【０００１】
本発明は連続相中に分散相が分散した組成物の製造方法およびその装置に関する。
【背景技術】
【０００２】
連続相中に分散相が分散した組成物として、連続相液体に分散相液体が分散したエマルションや、連続相液体に分散相気体が分散したマイクロバブル組成物が知られている。従来、エマルションは、連続相となるべき液体に分散相となるべき液体および界面活性剤などの乳化剤を添加して混合液とし、この混合液を機械的に撹拌して分散相を微細化することにより製造されてきた。
【０００３】
より効率良くエマルションを製造する技術として、例えば特許文献１〜３には油溶性液体および水溶性液体を多孔質膜に透過させる方法が開示されている。具体的に特許文献１は、小さな平均粒子径を有するエマルションを得るために、孔径の小さな多孔質膜を使用して、膜透過速度を遅くしてエマルションを製造することを開示する（段落００２１）。実施例１として、平均孔径が２．７μｍの多孔質膜を使用し、３５０ｃｃ／３１４０ｍｍ２  ｍｉｎの膜透過速度でエマルションを製造した例が開示されている。当該膜透過速度は、６ｍ３／ｍ２ｈと換算できる。
【０００４】
特許文献２には、平均孔径が５μｍの多孔質膜を使用し、４３．３ｍｌ／２５ｃｍ２  ｓｅｃの膜透過速度で分散相含量が１２．５質量％のエマルションを製造した例が開示されている（例１２）。当該膜透過速度は、６０ｍ３／ｍ２ｈと換算できる。
【０００５】
特許文献３には、平均孔径が５．３μｍ、有効面積３１４０ｍｍ２の多孔質膜を使用し、油溶性液体および水溶性液体を、２  ｌ／ｍｉｎの膜透過速度で通過させて分散相含量が４０体積％のエマルションを製造した例が開示されている（実施例３）。当該膜透過速度は３８ｍ３／ｍ２ｈと換算できる。
【０００６】
非特許文献１には、平均孔径が７．６〜２０．３μｍの多孔質膜を使用し、８０〜２４０ｍ３／ｍ２ｈの膜透過速度で分散相濃度が１〜２０体積％のエマルションを製造した例が開示されている（非特許文献１図８）。
【先行技術文献】
【特許文献】
【０００７】
【特許文献１】特開平６−３９２５９号公報
【特許文献２】特開２００３−１０８０号公報
【特許文献３】特開２００６−３４６５６５号公報
【非特許文献】
【０００８】
【非特許文献１】Journal of Membrane Science, 284, (2006), p373-383
【発明の概要】
【発明が解決しようとする課題】
【０００９】
特許文献２の方法は、平均孔径が５μｍの多孔質膜を使用し、当該膜透過速度６０ｍ３／ｍ２ｈでエマルションを製造する方法であるが、分散相含量が１２．５質量％と低い。非特許文献１の方法は、平均孔径が７．６〜２０．３μｍの多孔質膜を使用し、８０〜２４０ｍ３／ｍ２ｈの膜透過速度でエマルションを製造する方法であるが、分散相含量が１〜２０体積％と低い。一方、特許文献３の方法は、平均孔径が５．３μｍの多孔質膜を使用し、分散相含量が４０質量％であるエマルションを製造する方法であるが、膜透過速度が３８ｍ３／ｍ２ｈと低い。すなわち、従来の方法において比較的高い膜透過速度を達成するには、分散相含量を低くし、逆に比較的高い分散相含量を達成するには、膜透過速度を低くする必要があった。このように従来技術では、膜透過速度と分散相含量はトレードオフの関係にあると考えられてきた。このことは、小さな平均粒子径を有するエマルションを得るために、孔径の小さな多孔質膜を使用して膜透過速度を遅くしてエマルションを製造するとの特許文献１の記載からも明らかである。
【００１０】
エマルションのように連続相に分散相が分散している組成物に関して、分散粒子径の小さい組成物を高い生産性で製造することが望まれていたところ、従来の方法ではこの要望に応えることは困難であった。
上記事情を鑑み、本発明は、連続相に分散相が小さな粒径で分散している組成物を高い生産性で製造する方法を提供することを課題とする。
【課題を解決するための手段】
【００１１】
発明者らは、平均孔径がある値以上の多孔質膜を用い、かつ膜透過速度をある値以上にすることで、上記課題が解決できることを見出し、本発明を完成した。すなわち、上記課題は以下の本発明により解決される。
【００１２】
［１］連続相液体および分散相流体を、５０ｍ３／ｍ２ｈ以上の膜透過速度において同時に、平均孔径が５μｍ以上の多孔質膜に透過させる透過工程を含む、連続相中に２０体積％超の分散相が分散した組成物の製造方法。
［２］連続相中に分散相が微分散した組成物であって、
分散相の濃度が、組成物全体の２０体積％を超え９５体積％以下であり、
式（１）で定義されるスパンが０．４〜０．６である、
スパン＝（ｄ９０−ｄ１０）／ｄ５０    ・・・（１）
ｄ１０：分散相粒子の積算分布１０％における粒子径
ｄ９０：分散相粒子の積算分布９０％における粒子径
ｄ５０：分散相粒子の積算分布５０％における粒子径
前記組成物。
［３］円周面の一部または全部が多孔質膜で構成される円筒体であって、両端の断面に連続相中に分散相が微分散した組成物の排出口を有する円筒体、
前記円筒体の円周面の外側に設けられた、連続相液体および分散相流体を貯留するための貯留部、ならびに
前記貯留部から連続相液体および分散相流体を、円筒体内に同時に供給する供給手段、
を具備する、前記組成物の製造装置。
【発明の効果】
【００１３】
本発明により、連続相に分散相が小さな粒径で分散している組成物を高い生産性で製造できる。
【図面の簡単な説明】
【００１４】
【図１】本発明の製造装置の概要を示す図
【図２】本発明の製造方法の一態様を示す図
【図３】本発明の製造方法の一態様を示す図
【図４】本発明の製造方法の一態様を示す図
【図５】本発明の製造方法の一態様を示す図
【図６】膜透過速度と液滴径との関係を示す図
【図７】連続相液体と分散相液体の粘度と液滴径との関係を示す図
【図８】連続相液体と分散相液体の粘度と液滴径との関係を示す図
【発明を実施するための形態】
【００１５】
１．組成物の製造方法
本発明の製造方法は、連続相液体および分散相流体を、５０ｍ３／ｍ２ｈ以上の膜透過速度において同時に、平均孔径が５μｍ以上の多孔質膜に透過させる透過工程を含む。以下、詳しく説明する。本発明において「〜」は両端の値を含む。
【００１６】
（１）透過
透過とは、連続相液体および分散相流体を膜の一方の面から他方の面へ通過させることである。本発明においては、連続相液体および分散相流体を、５０ｍ３／ｍ２ｈ以上の膜透過速度において同時に多孔質膜に透過させる。同時にとは両方の液体を同じ時機に膜に供給して透過させることであり、意識的に一方を先に透過させ、他方を遅らせて透過させる態様を含まない。
【００１７】
同時に透過させる態様としては、連続相液体および分散相流体を予備乳化させてから多孔質膜に透過させる態様と、予備乳化させない態様とに大別できる。予備乳化とは平均粒子径１ｍｍ以下の分散相が連続相中に分散していることをいう。予備乳化しない場合は、連続相液体および分散相流体物をそれぞれのタンクから膜へ供給する際に、それぞれの流路を途中で合流させて混合物として多孔質膜へ供給することが好ましい。本発明においては予備乳化を必要としなくても所期の効果が奏されるが、この理由は以下のように考えられる。予備乳化せずに連続相液体と分散相流体とを膜に供給すると、直径１ｍｍ超の分散相粒子が多孔質膜表面に供給される。本発明では特定の速度でこれらの流体を膜に供給するので、連続相液体の十分に大きな流速により前記分散相粒子は細孔径に依存するラプラス圧以上の力を受ける。この結果、細孔中に分散相流体が浸入し、後述する機構により微粒化される。
【００１８】
本発明では、膜透過速度が５０ｍ３／ｍ２ｈ以上であることが必要である。膜透過速度は、単位面積当たり単位時間内に透過する混合流体の量として定義される。膜透過速度の好ましい下限としては６０ｍ３／ｍ２ｈ以上、２００ｍ３／ｍ２ｈ超、４００ｍ３／ｍ２ｈ超、８００ｍ３／ｍ２ｈ超、１６００ｍ３／ｍ２ｈ超が挙げられる。また、膜透過速度の好ましい上限としては、２０００ｍ３／ｍ２ｈ以下、１６００ｍ３／ｍ２ｈ以下、８００ｍ３／ｍ２ｈ以下、４００ｍ３／ｍ２ｈ以下が挙げられる。
【００１９】
透過工程は１回以上実施できるが、本発明においては膜透過速度が高いため、１回のみの実施でも、単分散の組成物を得ることができる。
【００２０】
（２）多孔質膜
多孔質膜とは多数の微小な貫通孔を有する膜をいう。このような膜として、ガラス製、セラミック製、ニッケル製等の公知の多孔質膜を使用してよい。本発明においてはガラス製の多孔質膜が好ましく、シラス多孔質ガラス製の多孔質膜（Ｓｈｉｒａｓ  ｐｏｒｏｕｓ  ｇｌａｓｓ、以下「ＳＰＧ膜」ともいう）がより好ましい。本発明で用いる多孔質膜の平均孔径は５μｍ以上である。平均孔径を５μｍ以上とすることで、多孔質膜を破損することなく高速で連続相液体および分散相流体を透過させることができる。本発明ではこれらの流体を高速で透過させるので平均孔径を５μｍ以上としても、分散相の平均粒子径がこれよりも小さい組成物を製造できる。多孔質膜の平均孔径は水銀圧入法（自動ポロシメータ使用）により測定できる。
【００２１】
多孔質膜の形状は特に限定されず、円盤、平板、または円筒体であってよい。しかしながら、高い膜透過速度に耐えうる円筒体が好ましい。円筒体とは内部が空洞の円筒状の部材をいう。本発明において円筒体は、円周面の一部または全部が多孔質膜で構成されることが好ましい。円周面の一部または全部が多孔質膜で構成されるとは、円周面の一部分が多孔質膜で構成されており、他の部分はこれ以外の材料で構成されていてもよいことを意味する。多孔質膜以外の材料で円筒体を構成することで、組成物の製造に有効に使用できる膜面積（以下「有効膜面積」ともいう）を調整できる。
【００２２】
本発明は、高速度で連続相液体および分散相流体（以下まとめて「原料液体」ともいう）を多孔質膜に透過させるので生産性が高いが、組成物が装置内に滞留すると内部での圧力が高まり装置を破損する恐れや、あるいは組成物に過度の圧力がかかることで分散相粒子が再結合したりするなどして粒径の制御が困難となる恐れがある。このため、製造時に組成物が装置内に滞留することを避けることが好ましい。
【００２３】
組成物の滞留を抑制するには、原料液体の膜透過速度に見合うように排出能力を高めることが重要である。本発明においては、原料液体による圧力が多孔質膜に均一にかかるようにするため、多孔質膜部分を含む円筒体の円周面から原料液体を膜内に導入し、円筒体の両端から組成物を排出することが好ましいが、この際、円筒体の有効膜面積および内径を最適化して高い排出能力を達成することがさらに好ましい。具体的に、有効膜面積を構成する貯留部に面する多孔質膜部分の軸方向の長さ（以下「有効膜長さ」という）をＬとし、円筒体の両端の内径すなわち排出口の内径をｄとするとき、Ｌ／ｄと、膜透過速度Ｆとが以下の関係を満たすことが好ましい。
１）５０ｍ３／ｍ２ｈ≦Ｆ≦２００ｍ３／ｍ２ｈのとき、２≦Ｌ／ｄ≦４５
２）２００ｍ３／ｍ２ｈ＜Ｆ≦４００ｍ３／ｍ２ｈのとき、２≦Ｌ／ｄ≦２３
３）４００ｍ３／ｍ２ｈ＜Ｆ≦８００ｍ３／ｍ２ｈのとき、１≦Ｌ／ｄ≦１２
４）８００ｍ３／ｍ２ｈ＜Ｆ≦１６００ｍ３／ｍ２ｈのとき、１≦Ｌ／ｄ≦６
５）１６００ｍ３／ｍ２ｈ＜Ｆ≦２０００ｍ３／ｍ２ｈのとき、１≦Ｌ／ｄ≦４．４
【００２４】
Ｌ／ｄの上限値は、排出口での平均線速度により決定される。発明者らの検討によれば、当該平均線速度が５ｍ／ｓｅｃ以下であれば、前記不具合は生じないと考えられる。平均線速度を５ｍ／ｓｅｃ以下とする場合のＬ／ｄと膜透過速度Ｆとの関係について、１）の膜透過速度が２００ｍ３／ｍ２ｈであるときを例にして説明する。
【００２５】
この場合、膜内部への導入量は２００（ｍ３／ｍ２ｈ）×ｄπＬ（ｍｍ２）である。一方、両端の合計断面積は２×（ｄ／２）２π（ｍｍ２）である。平均線速度は、膜内部への導入量を両端の合計断面積で除することで求められる。よって、平均線速度は、
２００（ｍ３／ｍ２ｈ）×ｄπＬ（ｍｍ２）÷２×（ｄ／２）２π（ｍｍ２）
＝４００Ｌ／ｄ（ｍ／ｈ）
＝（１／９）Ｌ／ｄ（ｍ／ｓｅｃ）となる。
この値が５ｍ／ｓｅｃ以下となるのであるから
（１／９）Ｌ／ｄ（ｍ／ｓｅｃ）≦５ｍ／ｓｅｃとの関係が成立し、
Ｌ／ｄ≦４５となる。
【００２６】
一方、Ｌ／ｄの下限値は生産効率によって決定される。すなわち、１）および２）のように膜透過速度が４００ｍ３／ｍ２ｈ以下である比較的低速の場合は、Ｌ／ｄが２よりも小さくなると有効膜面積も小さくなるので生産効率が低下する。よって、Ｌ／ｄは２以上であることが好ましい。また３）〜５）のように膜透過速度が４００ｍ３／ｍ２ｈ超である比較的高速の場合は、Ｌ／ｄは１以上であれば十分な生産効率が確保できる。
【００２７】
円筒体の寸法は、上記範囲を満足すればよいが、入手容易性等を考慮すると、内径が５〜１００ｍｍであることが好ましい。
原料液体を透過させる手段としては、公知の物を使用できる。例えば脈流の発生が少ないポンプが好ましい。
【００２８】
（３）連続相液体
連続相液体とは連続相となるべき液体をいう。本発明では水系液体および油系液体等の公知の連続相液体を用いることができる。水系液体とは水を主成分とする液体である。油系液体とは有機化合物を主成分とする液体である。連続相液体と分散相流体の相溶性が高いと本発明の組成物が得られないため、連続相液体は用いる分散相流体との相溶性を考慮して選択される。
【００２９】
連続相液体は多孔質膜に供される際に液体であればよい。従って、例えば室温では固体であるが、加熱することにより液体となる物質も連続相液体として用いることができる。あるいは、室温で液体であるが、時間の経過とともに固体化する過冷却状態にある液体も使用することができる。作業性を考慮すると、本工程は室温（２０〜３０℃）で行われることが好ましいため、連続相液体は、室温で液体であることが好ましい。このような液体としては無機物質および有機物質があり、無機物質の例には水、有機物質の例には、各種食用油、石油系燃料油、炭素原子の数が約２０以下の鎖状炭化水素、および炭素原子の数が約２０以下の芳香族炭化水素等が含まれる。
【００３０】
連続相液体は界面活性剤、電解質、粘度調整剤等の添加剤を含んでいてもよい。界面活性剤としては、公知のものを用いてよいが、陰イオン性界面活性剤または非イオン性界面活性剤が好ましい。これらの界面活性剤は陽電荷を含まないため、ガラス製の多孔質膜を用いた場合にシラノール基に起因する陰イオンと静電的に引き合わず、界面活性剤としての活性が低下しないという利点を有する。陰イオン性界面活性剤の例には、カルボン酸塩、スルホン酸塩、ラウリル硫酸ナトリウム等の硫酸エステル塩等が含まれる。陰イオン性界面活性剤はイオン性であるため、例えば後述するようにポリマー微粒子を製造する場合、洗浄により容易に除去できるという利点がある。すなわちビーズを作った後洗い出し易い。非イオン性界面活性剤の例には、グリセリン脂肪酸エステル、ショ糖脂肪酸エステル、ポリオキシエチレンアルキルエーテル、およびポリオキシエチレンアルキルフェニルエーテルが含まれる。界面活性剤の添加量は、通常使用される量としてよいが、連続相液体中、０．０１〜５質量％が好ましく０．０２〜２質量％がより好ましい。特に陰イオン性界面活性剤の添加量は、０．１〜５質量％が好ましく、０．２〜３質量％がより好ましい。
【００３１】
電解質の例には、塩化ナトリウムおよび塩化カリウムが含まれる。連続相液体に電解質を添加すると、多孔質膜表面において電気二重層の形成が促進され分散相流体による多孔質膜の濡れを防ぐことができる。その結果、界面活性剤の活性が向上し、次工程で生成される分散相粒子を小さくできる。電解質の添加量は、連続相液体中０．５〜５．０質量％が好ましい。
【００３２】
粘度調整剤としては、公知のものを用いてよいが、その好ましい例には、カルボキシメチルセルロース、ポリビニルアルコール、ペクチンおよびゼラチン等の親水性高分子化合物が含まれる。
【００３３】
（４）分散相流体
分散相流体とは分散相になるべき流体であり、その例には、水系液体、油系液体および気体が含まれる。水系液体は連続相液体で述べたとおりである。分散相流体として水系液体を用いると、本発明の組成物としてＷ／Ｏ型のエマルションが得られる。ただし、多孔質膜中で分散相を連続相中に微分散させるには、多孔質膜が分散相流体で濡れるのを避ける必要がある。この理由から、水系液体を分散相とする場合には疎水性多孔質膜が好適であり、油系液体あるいは気体を分散相とする場合には親水性多孔質膜の使用が好ましい。また、分散相流体が液体の場合、前述の界面活性剤を含んでいてもよい。
【００３４】
油系液体とは既に述べたとおり有機化合物を主成分とする液体である。油系液体を用いると本発明の組成物としてＯ／Ｗ型のエマルションが得られる。油系液体としては食用油、脂肪酸エステルが好ましいが、用途によって油系液体は適宜選択できる。例えば、ラウリン酸メチル等の脂肪酸エステルを分散相とするエマルションは、化粧品添加物、食品添加物または塗料添加剤等として有用である。
【００３５】
また、油系液体が重合性モノマーを含むと、重合性モノマーを含む分散相粒子が低多分散度で微分散したエマルションが得られる。このエマルションは懸濁重合の原料とすることができる。重合性モノマーとは重合性官能基を有する化合物であるが、本発明においては、ラジカル発生剤の存在下、加熱することにより容易に重合を進行できるラジカル重合性官能基を有するラジカル重合性モノマーが好ましい。その他、油系液体は、有機系染料、および有機系顔料、無機系染料、無機系顔料等の公知の着色剤を含んでいてもよい。この着色剤は、ナノメートルサイズの分散微粒子であることが好ましい。ラジカル発生剤としては、ＡＤＶＮ、過酸化ベンゾイルが好ましいが、用途によって適宜選択できる。
【００３６】
重合性モノマーを分散相として含む本発明のエマルションは低多分散度のポリマー粒子、すなわち単分散のポリマー微粒子を与える。このようなポリマー粒子は、液晶ディスプレーのスペーサー、液体クロマトグラフ分離カラム用充填剤、化粧品の原料、トナーの原料として有用である。中でも、重合性モノマーを分散相として含む本発明の組成物は、印刷の解像度を上げるために多分散度が非常に低いポリマー粒子が求められているトナーの分野に好適である。特に、本発明では多孔質膜の平均孔径よりも小さな平均粒子径を有する分散相が分散した組成物を得ることができるので、例えば顔料等により孔が閉塞しない程度に比較的孔径の大きい多孔質膜を使用しても、平均粒子径の小さなポリマー粒子が分散した組成物を得ることが可能である。よって、トナーとして特に有用な組成物を得ることができる。
【００３７】
分散相流体が気体の場合は、本発明の組成物として連続相中に微小な気泡が分散したマイクロバブル組成物が得られる。この場合、連続相は水系液体または油系液体であってよい。気体の例には、空気、酸素、窒素、希ガス、二酸化炭素およびオゾンが含まれる。気体として空気あるいは窒素を用いると含気食品の製造に有用なホイップ組成物が得られる。気体として二酸化炭素を用いると、炭酸飲料の製造に有用なマイクロバブル組成物が得られる。また、連続相としての水にオゾンを含む気体を微分散させることは、オゾン水の製造に好適であり、水の殺菌手段として好適である。さらに、この水を用いた洗浄、殺菌も重要な利用方法となる。
【００３８】
（５）比率
連続相液体と分散相流体の供給比率は、分散相含量が２０体積％超となるように調整される。分散相含量は組成物全体に対する分散相の体積分率で定義される。分散相含量の下限は４０体積％以上、５０体積％以上、または６０体積％以上が好ましい。分散相含量の上限は、９５体積％以下または８０体積％以下が好ましい。
【００３９】
（６）複合組成物の製造
本発明により得た一次組成物を分散相流体として用いると、当該一次組成物が、第二の連続相に分散した複合組成物を製造できる。具体的には、
前記透過工程において、第一連続相液体ａおよび第一分散相流体ｂを、５０ｍ３／ｍ２ｈ以上の膜透過速度において同時に、平均孔径が５μｍ以上の多孔質膜に透過させて、２０体積％超の分散相が分散した第一次組成物（ｂ／ａ）を調製する工程、ならびに
第一次組成物（ｂ／ａ）および第二連続相液体ｃを、５０ｍ３／ｍ２ｈ以上の膜透過速度において同時に、平均孔径が５μｍ以上の多孔質膜に透過させて、２０体積％超の第一次組成物（ｂ／ａ）を第二分散相として分散させる工程、
を含む方法により、ｂ／ａ／ｃ組成物を得ることができる。
【００４０】
（７）機序
本発明の効果が奏される機序は限定されないが、次のように考えられる。簡略にするため分散相流体が分散相液体であるとして説明する。
本発明で使用する多孔質膜は、細孔断面積の均一性が高い屈曲した細孔からなり、かつ当該細孔は分岐と合流を繰り返して三次元的に連通している。このような多孔質膜に連続相液体と分散相液体を同時に透過させると分散相液体の分割が起こる。この分割は均一性の高い微細な空間内で起こることから、液滴の大きさは細孔の大きさに対応し、多分散度が低い乳化物が得られる。この現象を膜中乳化という。膜中乳化において、液滴（液糸）のせん断は専ら微細流路の合流点で起こると考えられる。すなわち、細孔Ａと細孔ＢがＣ点で合流するとき、連続相液体は細孔壁と親和性が高いために細孔壁を濡らしながら流れ、分散相液体は細孔壁と親和性が低いために細孔壁を濡らさずに、細孔表面を覆っている連続相となる液体に包まれた状態で流れる。このとき、細く伸びた分散相液体（「分散相液糸」ともいう）は連続相液体と界面活性剤を介して接触している。
そして、分散相液糸が細孔Ａと細孔Ｂの両方から合流点Ｃに流入すると、分散相液糸Ａと分散相液糸Ｂは表面を覆っている界面活性剤分子を排除して一本の連続する液糸とはならず、界面活性剤分子を表面に保持したまま、液糸Ｂによる液糸Ａのせん断と、液糸Ａによる液糸Ｂのせん断が交互に起こる。その結果、合流点Ｃの下流では液糸Ａの断片と液糸Ｂの断片が交互に配列した分断液糸Ｄが形成される。この結果、粒子径が小さく、多分散度が低く、かつ分散相含量の高い前記組成物が得られると考えられる。
【００４１】
２．組成物
（１）分散相の粒子径
本発明の組成物は、連続相液体に水系液体、分散相流体に油系液体を用いた場合はＯ／Ｗエマルション、連続相液体に油系液体、分散相流体に水系液体を用いた場合はＷ／Ｏエマルション、連続相液体に油系液体または水系液体、分散相流体に気体を用いた場合はマイクロバブル組成物となる。
【００４２】
分散相粒子の粒子径はレーザー回折散乱法により求められ、粒子積算量が５０％となる値の粒子径（ｄ５０）で定義される平均粒子径は１〜５０μｍであることが好ましく、１〜３０μｍであることがより好ましい。
【００４３】
以下の式（１）で定義されるスパン（多分散度）は、０．６以下であることが好ましく、０．５以下であることがより好ましい。スパンは小さいほど好ましいが、下限値は０．４以上がより好ましく、０．３以上がさらに好ましい。本発明においてはスパンが０．３〜０．６であることを単分散であるという。
【００４４】
スパン＝（ｄ９０−ｄ１０）／ｄ５０    ・・・（１）
ｄ１０：分散相粒子の積算分布１０％における粒子径
ｄ９０：分散相粒子の積算分布９０％における粒子径
ｄ５０：分散相粒子の積算分布５０％における粒子径
【００４５】
（２）分散相含量
本発明の組成物は、分散相含量が２０体積％超である。分散相含量は組成物に対する体積％で定義され、例えば連続相液体の比重と分散相流体の比重ならびに調製組成物の比重から算出することができる。分散相含量が２０体積％超であると、分散相を高濃度で含む組成物となるので、マスターバッチ用組成物として好適である。分散相含量の好ましい下限および上限は、前述のとおりである。
【００４６】
（３）用途
本発明のＯ／ＷおよびＷ／Ｏエマルション組成物は、前述のとおり、食品添加物、塗料添加物、液晶ディスプレーのスペーサー、液体クロマトグラフ分離カラム用充填剤、化粧品の原料またはトナー用原料等として有用である。また、本発明のマイクロバブル組成物は、前述のとおり、ホイップ組成物、炭酸飲料、またはオゾン水の製造に有用である。
【００４７】
（４）複合組成物
前述のとおり、本発明の製造方法を複数回実施すると、（ｂ／ａ）がｃ中に分散した複合組成物を得ることができる。この場合、最終分散相である（ｂ／ａ）の平均粒子径およびスパンが前述の範囲にあることが好ましい。
【００４８】
３．装置
本発明の製造方法を実施するための好ましい装置は、
円周面の一部または全部が多孔質膜で構成され、両端の断面に連続相中に分散相が微分散した組成物の排出口を有する円筒体、
前記円筒体の円周面の外側に設けられた、連続相液体および分散相流体を貯留するための貯留部、ならびに
前記貯留部から連続相液体および分散相流体を、円筒体内に同時に供給する供給手段、
を具備する製造装置、である。
【００４９】
製造装置の好ましい態様を図１に示す。図１Ａは当該装置の斜視図であり、図１Ｂは当該装置の断面図である。図１中、１は製造装置、１０は円筒体、１２は多孔質膜部、２０は貯留部、２２は導入口、３０は排出口、４０は外周部材、４２は排出導入口、５０はシールである。図１中、供給手段６０の図示は省略してある。また、図１Ａ中、多孔質膜部１２およびシール５０の図示は省略してある。
【００５０】
（１）円筒体１０
円筒体１０およびこれを構成する多孔質膜は既に述べたとおりである。多孔質膜部１２は連続相液体および分散相流体（原料液体）を透過する部分である。これ以外の部分は、他の部材で構成されていてもよいし、多孔質膜の内壁面または外壁をコーティングして、原料液体が円筒体外へ漏れないようにしてもよい。また、外周部材４０との接触部にはシール５０を配置して、液漏れを防ぐことが好ましい。シール５０としてオーリング等の公知のシール材を使用できる。外周部材４０とは、円筒体の周りに配置される部材であり、その材質はステンレス等の金属、セラミック、またはプラスチックであることが好ましい。
図１において、シール５０間の膜部分が多孔質膜部１２であり、この間の長さが膜有効長さＬである。
【００５１】
（２）貯留部２０
貯留部とは原料液体を溜めておく空間である。図１に示すように、貯留部２０は、多孔質膜部１２の外周面に設けられることが好ましい。貯留部２０の大きさは限定されないが、半径方向の高さ（以下「貯留部の厚み」ともいう）は、円筒体１０の内径ｄの１０〜５０％であることが好ましい。
【００５２】
（３）導入部２２
原料液体を導入するための導入部２２は、図１のように外周部材４０を開口することによって設けることが好ましい。設けられる導入部２２の断面形状は、限定されないが円であることが好ましく、その断面積は所望の膜透過速度を達成できるように設定される。また、導入部２２は、１以上設けられてもよく、円筒体の外周部分に放射状に設けることもできる。導入部の断面積の合計は、膜有効面積の０．２〜２０％であることが好ましい。導入部２２は、円筒体１０の長手方向においていずれの位置に設けてもよいが、中央部に設けることが好ましい。
【００５３】
（４）排出口３０
円筒体１０の両端を排出口３０とすることが好ましい。前述のとおり、本発明の装置は排出能力が高い必要がある。図１中、供給手段は省略してあるが、供給手段における、前述の膜透過速度Ｆを達成できる能力すなわち膜透過速度能力ＶとＬ／ｄには、前述のとおり次の関係が成立することが好ましい。
５０ｍ３／ｍ２ｈ≦Ｖ≦２００ｍ３／ｍ２ｈのとき、２≦Ｌ／ｄ≦４５
２００ｍ３／ｍ２ｈ＜Ｖ≦４００ｍ３／ｍ２ｈのとき、２≦Ｌ／ｄ≦２３
４００ｍ３／ｍ２ｈ＜Ｖ≦８００ｍ３／ｍ２ｈのとき、１≦Ｌ／ｄ≦１２
８００ｍ３／ｍ２ｈ＜Ｖ≦１６００ｍ３／ｍ２ｈのとき、１≦Ｌ／ｄ≦６
１６００ｍ３／ｍ２ｈ＜Ｖ≦２０００ｍ３／ｍ２ｈのとき、１≦Ｌ／ｄ≦４．４
【実施例】
【００５４】
［実施例１］
＜製造装置の準備＞
ＳＰＧテクノ社製の親水性のＳＰＧ膜（外径１０ｍｍ）からなる円筒体１０を準備し、その周りに外径が５０ｍｍのステンレス製の外周部材４０を図１に示すように、円筒体１０の両端部近傍にシール５０（オーリング）を介して配置した。本例では、前記円筒体１０の両端部近傍に配されたシール５０に挟まれ、かつ貯留部２０と面して多孔質膜として機能する部分の長さ（有効膜長さＬ）は１０ｍｍとなる。
外周部材４０の長手方向の中間部に、流体を導入するための、内径が５ｍｍの導入口２２を二箇所設けた。導入口２２は円筒体１０と外周部材４０の間に設けられた貯留部２０につながっている。貯留部２０の半径方向の長さ（貯留部の厚さ）は２ｍｍであった。
円筒体１０の両端は排出口３０であり、外周部材４０には排出口３０に接続されている排出導入口４２を設けた。
このようにして製造装置１を準備した。
【００５５】
＜組成物の製造＞
連続相液体として水に１．０質量％の量の非イオン性界面活性剤Ｔｗｅｅｎ２０（ナカライテスク社製）を溶解した水溶液、分散相液体として流動パラフィン（ナカライテスク社製）を準備した。図２に示すように供給手段６０として１台のポンプ（日本精密科学株式会社製  ＮＰ−ＧＸＬ  ４００）を用い、連続相液体タンク７０および分散相液体タンク８０からそれぞれ２００ｍｌ／ｍｉｎの流量で各液体を吸引し、それらを合流させた後、プランジャーポンプの吸い込み側の逆止弁を介して一定の容量になるまでポンプに吸入した。その後、両方の液体を吐出側の逆止弁を介して配管中に吐出し、直ちに製造装置１の導入口２２から、円筒体１０の多孔質膜部１２に供給した。まずは、平均孔径５μｍの多孔質膜を用いて組成物を製造し、次に、多孔質膜を平均孔径が１０、２０μｍの膜に代えて組成物を製造した。膜通透過速度は何れも８０ｍ３／ｍ２ｈとした。
【００５６】
この結果を表１に示す。孔径５μｍのＳＰＧ膜を使用したとき、平均液滴径４．２μｍ、単分散係数（スパン）０．４８の水中油滴型エマルションを得た。孔径１０μｍのＳＰＧ膜を使用したとき、平均液滴径９．０μｍ、スパン０．４７の水中油滴型エマルションを得た。孔径２０μｍのＳＰＧ膜を使用したとき、平均液滴径１９．８μｍ、スパン０．５２の水中油滴型エマルションを得た。エマルションの液滴径分布は島津製作所製粒度分布測定装置（ＳＡＬＤ−２００Ｖ）を使用して測定した。
分散相含量は、いずれも５０体積％であった。
【００５７】
本実施例で使用したポンプは無脈流タイプのダブルプランジャーポンプである。プランジャーポンプは吸引および吐出工程において、送液に及ぼすせん断力は小さく、吐出液中の油滴の微細化等が生じた形跡は見当たらなかった。ポンプから排出された混合液の平均液滴径は４３μｍ、スパンは０．５２であった。このような粗い乳化は、プランジャーポンプの吸引口と吐出口に装着されている逆流防止弁を通過するときに起こることがわかった。従って、当該ポンプは予備乳化装置として優れていることが明らかとなった。
【００５８】
［実施例２］
実施例１と同じ、連続相液体および分散相液体を準備した。図３に示すように供給手段６０として２台のポンプ（日本精密科学株式会社製  ＮＰ−ＧＸＬ  ４００）を用い、連続相液体タンク７０および分散相液体タンク８０から、別々に液体を吸引した。連続相液体（水溶液）の送液量は３００ｍｌ／ｍｉｎ、分散相液体（流動パラフィン）の送液量は１００ｍｌ／ｍｉｎとした。各液体を内径５ｍｍのＴ字型継手を用いて合流させ、混合流を実施例１と同様にして、製造装置１の多孔質膜部１２に供給した。実施例１と同様に、平均孔径が５、１０、２０μｍの多孔質膜を用いて組成物を製造した。膜通過速度は何れも８０ｍ３／ｍ２ｈとした。
【００５９】
この結果を表１に示す。孔径５μｍのＳＰＧ膜を使用したとき、平均液滴径４．２μｍ、スパン０．５１の水中油滴型エマルションを得た。孔径１０μｍのＳＰＧ膜を使用したとき、平均液滴径１０．８μｍ、スパン０．５３の水中油滴型エマルションを得た。孔径２０μｍのＳＰＧ膜を使用したとき、平均液滴径２０μｍ、スパン０．５０の水中油滴型エマルションを得た。分散相含量は、いずれも２５体積％であった。
【００６０】
本実施例において、多孔質膜に供給される分散相液滴の直径は約５ｍｍであることが、目視により確認された。以上のように、実施例２において実施例１と同等の乳化物が調製できたことから、膜中乳化には予備乳化は必須でないことが判明した。
【００６１】
［実施例３］
連続相液体として０．５質量％Ｔｗｅｅｎ２０水溶液２００ｍｌ、分散相液体として低粘性流動パラフィン（ナカライテスク社製）２００ｍｌを準備した。これらを、アズワン株式会社製のＨＯＭＯＧＥＮＩＺＥＲ  ＡＨＧ−１６００を用いて５０００ｒｐｍで３０秒間撹拌して予備乳化を行った。この予備乳化物の平均液滴径は、４３μｍであった。図４に示すように、この予備乳化物を予備乳化物タンク９０に入れ、供給手段６０として加圧送液ポンプ（日本精密科学株式会社製  ＮＰ−ＧＸＬ  ４００）を用いて、４００ｍｌ／ｍｉｎで多孔質膜に供給した。実施例１と同じ多孔質膜を使用した。膜透過速度はいずれも８０ｍ３／ｍ２ｈとした。
【００６２】
この結果を表１に示す。孔径５μｍのＳＰＧ膜を使用したとき、平均液滴径４．２μｍ、スパン０．４３の水中油滴型エマルションを得た。孔径１０μｍのＳＰＧ膜を使用したとき、平均液滴径９．０μｍ、スパン０．４５の水中油滴型エマルションを得た。孔径２０μｍのＳＰＧ膜を使用したとき、平均液滴径１９．６μｍ、スパン０．４８の水中油滴型エマルションを得た。分散相含量は、いずれも５０体積％であった。
【００６３】
【表１】
2014133207.tif 000003
【００６４】
以上、実施例１〜３の結果には有意な相違点は認められなかったことから、多孔質膜中乳化には予備乳化の必要がないことを確認した。
【００６５】
［実施例４］
単分散エマルションが製造可能な最大の膜透過速度を明らかにするために、連続相液体として１．０質量％Ｔｗｅｅｎ２０水溶液、分散相液体として低粘性流動パラフィンを準備した。実施例１と同様に図２に示す方法で組成物を製造した。ただし、多孔質膜として平均孔径１０μｍの親水性ＳＰＧ膜を使用し、かつ、多孔質膜部１２の全面を、一部が開孔された非透過性フィルムで覆い、膜の有効面積を調整した。具体的には、直径４ｍｍの孔をあけた非透過性フィルム（ＰＴＦＥシールテープ、ニチアス株式会社）で覆い、膜の有効面積を０．１２５ｃｍ２とした。加圧送液ポンプ６０の出力を調整して膜透過速度２０から１９１０ｍ３／ｍ２ｈとした。本実施例で調製されたエマルションの分散相含量は５０体積％であった。結果を表２に示す。
【００６６】
【表２】
2014133207.tif 000004
【００６７】
また、連続相液体として１．０質量％Ｔｗｅｅｎ２０水溶液の代わりに、イオン性界面活性剤であるラウリル硫酸ナトリウム（ナカライテスク社製）の１．０質量％水溶液を用いて組成物を製造した。その結果を表３に示す。
【００６８】
【表３】
2014133207.tif 000005
【００６９】
図６は、膜透過速度の対数値に対して生成した平均液滴径をプロットしたグラフである。図より、多孔質膜中乳化により製造される平均液滴径は、膜透過速度の対数値に対して直線的に減少することが明らかとなった。すなわち、連続相液体として１．０質量％Ｔｗｅｅｎ２０水溶液を、多孔質膜として平均孔径が１０μｍの膜を用いた場合、膜透過速度が２０ｍ３／ｍ２ｈのとき平均液滴径は１５μｍ（細孔径比１．５）、５０ｍ３／ｍ２ｈのとき１０．４μｍ（細孔径比１．０４）、１４３０ｍ３／ｍ２ｈのとき５．６μｍ（細孔径比０．５６）であった。細孔径比が０．５以下になると多分散となる傾向が見られた。また、イオン性の界面活性剤を使用すると平均液滴径が小さくなることも明らかとなった。
【００７０】
特許文献３（特開２００６−３４６５６５号公報）には、平均孔径が５．３μｍのＳＰＧ膜を使用し、連続相液体として０．５質量％ドデシル硫酸ナトリウム水溶液、分散相液体として灯油を使用して、反復膜透過法により膜中乳化を行った結果が開示されている（特許文献３実施例）。その結果として、１回膜透過後の液滴径は４．３６０μｍ、２０回膜透過後は３．７０５μｍ、５０回膜透過後は３．０３６μｍと膜透過回数とともに平均液滴径が減少することが報告されている。これに対して、本発明では膜透過速度を上げることにより一回の膜透過によって、特許文献３を上回る液滴の微細化が可能であることが明らかである。
【００７１】
［実施例５］
連続相液体の粘度の影響を検討した。連続相液体として、０．５％Ｔｗｅｅｎ２０水溶液にカルボキシメチルセルロース（ＣＭＣ）（ナカライテスク社製）を添加して粘度を１、５５、８５ｍＰａ・ｓに調整したものを用いた。分散相液体は、低粘性流動パラフィン（１７ｍＰａ・ｓ）を使用した。粘度は、ＳＥＫＯＮＩＣ社製のＶＩＳＣＯＭＡＴＥ  ｍｏｄｅｌ  ＶＭ−１０Ａを用いて、２１℃にて測定した。連続相液体と分散相液体を、図３に示す方法で製造装置１に供した。本例では、分散相含量を２５体積％とした。多孔質膜として、平均孔径２０μｍの親水性ＳＰＧ膜（外径１０ｍｍ×有効膜長さ１０ｍｍ）を使用した。膜透過速度は８０ｍ３／ｍ２ｈとした。本例では、膜透過回数を１回から４回まで反復して行い、平均液滴径に及ぼす連続相の粘度の影響を明らかにした。
【００７２】
結果を図７示す。連続相液体の粘度が１ｍＰａ・ｓ（カルボキシセルロース無添加）の場合、１回膜透過したときの平均液滴径は２４．６μｍであった。４回の膜透過により平均液滴径は１７．４μｍまで減少した。連続相液体の粘度が５５ｍＰａ・ｓでは、１回の膜透過により平均液滴径は１２．４μｍ、４回膜透過後には８．０μｍと多孔質膜の平均孔径２０μｍの半分以下となった。それ以上の連続相の粘度増加は生成する液滴径にほとんど影響を及ぼさなかった。なお、本例で得られたエマルションはすべて単分散であった。
以上のように、生成する液滴の細孔径比を小さくするためには、連続相となる液体の粘度を高くすることが効果的であることが明らかとなった。
【００７３】
［実施例６］
連続相液体および分散相液体の粘度の影響を検討した。連続相液体として、実施例５と同様に０．５質量％Ｔｗｅｅｎ２０水溶液に粘度を調製するためにカルボキシメチルセルロース（ＣＭＣ）を添加したもの（１、５５、８５ｍＰａ・ｓ）を用いた。分散相液体として高粘性流動パラフィン（２５０ｍＰａ・ｓ）（ナカライテスク社製）を使用した。連続相液体と分散相液体を、図３に示す方法で製造装置１に供給した。本例で調製されたエマルションの分散相含量は２５体積％であった。多孔質膜は実施例５と同じものを使用した。膜透過速度は８０ｍ３／ｍ２ｈとした。本例では、膜透過回数を１回から４回まで反復して行い、平均液滴径に及ぼす分散相の粘度の影響を明らかにした。
【００７４】
図８に結果を示す。分散相液体の粘度が２５０ｍＰａ・ｓ、連続相液体の粘度が１ｍＰａ・ｓのとき、平均液滴径は２２μｍから１７．５μｍまで膜透過回数とともに減少した。連続相の粘度が５５ｍＰａ・ｓのとき、生成する平均液滴径は１７μｍから１１μｍに大きく減少した。連続相粘度が１および５５ｍＰａ・ｓのときは、すべて単分散エマルションが生成した。連続相粘度８５ｍＰａ・ｓのときは、大幅な液滴径の減少が認められたが、本条件においてはスパンが１以上となり多分散化することが判明した。
図７と図８を比較すると、生成する液滴径は連続相の粘度に大きく影響を受けるが、分散相の粘度にはほとんど影響を受けないことが明らかとなった。
【００７５】
［実施例７］複合エマルションの生成
Ｗ／Ｏ／Ｗ型の複合エマルションを製造した。図５に示すように、まず内水相となる第一分散相液体として脱イオン水、油相となる第一連続相液体として低粘性流動パラフィンに非イオン性界面活性剤Ｓｐａｎ８０（ナカライテスク社製）を２質量％添加したものを準備した。これを膜透過速度９０ｍ３／ｍ２ｈで製造装置１（多孔質膜として、平均孔径５ミクロンの疎水性ＳＰＧ膜、外径１０ｍｍ×有効膜長さ１０ｍｍを使用）に供して油中水滴型の一次乳化物を得た。この乳化物の内水相と油相の体積比は１：１であり、平均液滴径４．４μｍ、スパン０．４７であった。
【００７６】
次に、外水相となる第二連続相液体として、１質量％Ｔｗｅｅｎ２０水溶液を準備し、これを供給手段６０（ポンプ（日本精密科学株式会社製  ＮＰ−ＧＸＬ  ４００））で送液し、配管中で前記油中水滴型エマルションと合流させ、製造装置１’（多孔質膜として平均孔径２０ミクロンの親水性ＳＰＧ膜、外径１０ｍｍ×有効膜長さ１０ｍｍを使用）に膜透過速度１８０ｍ３／ｍ２ｈで供給し、Ｗ／Ｏ／Ｗ型複合エマルションを得た。
【００７７】
当該エマルションの平均液滴径は１０．４μｍ、スパンは０．５であった。以上のように、予備乳化を必要としない多孔質膜中乳化を導入することにより、５０体積％の単分散Ｗ／Ｏ／Ｗエマルションを一連の連続した工程で製造することができた。本発明によると、一次乳化物と外水相となる液体を予備乳化する必要がないので、内水相液滴の破壊は起こらず、有効成分の内包率が非常に高い複合エマルションの製造が可能となる。
【００７８】
この複合エマルションについて、製造後数日間は油滴内に複数の内水相液滴が観察されたが、約１０日間を経過するとこれら内水相液滴は合一して単一の水滴となった。すなわち、単一の液滴を内包する複合エマルションが形成できたことを明らかにした。
【符号の説明】
【００７９】
１  製造装置
１’  製造装置
１０  円筒体
１２  多孔質膜部
２０  貯留部
２２  導入口
３０  排出口
４０  外周部材
４２  排出導入口
５０  シール
６０  供給手段
７０  連続相液体タンク
７２  連続相液体タンク
８０  分散相液体タンク
９０  予備乳化物タンク
Ｌ    膜有効長さ
【図１】
2014133207.tif 000006
【図２】
2014133207.tif 000007
【図３】
2014133207.tif 000008
【図４】
2014133207.tif 000009
【図５】
2014133207.tif 000010
【図６】
2014133207.tif 000011
【図７】
2014133207.tif 000012
【図８】
2014133207.tif 000013